(57)【要約】【課題】低シビア路面および高シビア路面における優れたグリップ性能を両立させたタイヤ得るためのトレッド用ゴム組成物を提供する。【解決手段】ＳＢＲ成分を９５質量％以上含むゴム成分と、カーボンブラック成分と、オイルとを含み、ＳＢＲ成分は、スチレン含量が２３〜３８質量％、ビニル含量が３０〜４０質量％、重量平均分子量が８５万〜１１０万、Ｍｗ／Ｍｎが１．８〜２．８であるＳＢＲが７５質量％以上含まれ、カーボンブラック成分は、１００質量部のゴム成分に対し、Ｎ2ＳＡが１８０〜２５０（ｍ2／ｇ）であるカーボンブラックが１４０質量部以上含まれ、オイルは、９０〜１６０質量部含まれ、オイルの含有量に対するカーボンブラック成分の含有量の割合は０．９〜１．４である、トレッド用ゴム組成物。【選択図】なし【特許請求の範囲】
【請求項１】
スチレンブタジエンゴム成分を９５質量％以上含むゴム成分と、カーボンブラック成分と、オイルとを含み、
前記スチレンブタジエンゴム成分は、前記スチレンブタジエンゴム成分中、スチレン含量が２３〜３８質量％、ビニル含量が３０〜４０質量％、重量平均分子量が８５万〜１１０万、重量平均分子量と数平均分子量との比（Ｍｗ／Ｍｎ）が１．８〜２．８であるスチレンブタジエンゴムが７５質量％以上含まれ、
前記カーボンブラック成分は、１００質量部の前記ゴム成分に対し、窒素吸着比表面積が１８０〜２５０（ｍ2／ｇ）であるカーボンブラックが１４０質量部以上含まれ、
前記オイルは、１００質量部の前記ゴム成分に対し、９０〜１６０質量部含まれ、
前記オイルの含有量に対する前記カーボンブラック成分の含有量の割合（カーボンブラック成分／オイル比）は、０．９〜１．４である、トレッド用ゴム組成物。
【請求項２】
請求項１記載のトレッド用ゴム組成物より構成されたトレッドを有するタイヤ。
【発明の詳細な説明】
【技術分野】
【０００１】
本発明は、トレッド用ゴム組成物およびタイヤに関する。より詳細には、本発明は、低シビア路面および高シビア路面の両方においてグリップ性能を向上させ得るトレッド用ゴム組成物およびタイヤに関する。
【背景技術】
【０００２】
トレッドに用いられるゴム組成物（特に競技用タイヤなどの高性能タイヤのトレッド用ゴム組成物）は、競技初期における砂利の多い路面（低シビア路面）、および、競技後期における砂利の取り払われた硬い路面（高シビア路面）における安定した走行中のグリップ性能が強く要求されている。従来、走行初期から走行終了までの優れたグリップ性能を保つために、様々な工夫のなされたタイヤ用組成物が提案されている（たとえば特許文献１〜２参照）。
【先行技術文献】
【特許文献】
【０００３】
【特許文献１】特開２０１６−５６２３４号公報
【特許文献２】特許第５９２０５４７号公報
【発明の概要】
【発明が解決しようとする課題】
【０００４】
しかしながら、低シビア路面および高シビア路面におけるグリップ性能は、トレードオフの関係にある。特許文献１〜２に記載のゴム組成物を用いて得られるタイヤは、低シビア路面および高シビア路面における両グリップ性能に関して充分に両立されておらず、改善の余地がある。
【０００５】
本発明は、低シビア路面および高シビア路面における優れたグリップ性能を両立させたタイヤ得るためのトレッド用ゴム組成物、および、低シビア路面および高シビア路面における優れたグリップ性能を両立させたタイヤを提供することを目的とする。
【課題を解決するための手段】
【０００６】
上記課題を解決する本発明には、以下の構成が主に含まれる。
【０００７】
（１）スチレンブタジエンゴム成分を９５質量％以上含むゴム成分と、カーボンブラック成分と、オイルとを含み、前記スチレンブタジエンゴム成分は、前記スチレンブタジエンゴム成分中、スチレン含量が２３〜３８質量％、ビニル含量が３０〜４０質量％、重量平均分子量が７０万〜９５万、重量平均分子量と数平均分子量との比（Ｍｗ／Ｍｎ）が１．４〜２．４であるスチレンブタジエンゴムが７５質量％以上含まれ、前記カーボンブラック成分は、１００質量部の前記ゴム成分に対し、窒素吸着比表面積が１８０〜２５０（ｍ2／ｇ）であるカーボンブラックが１４０質量部以上含まれ、前記オイルは、１００質量部の前記ゴム成分に対し、９０〜１６０質量部含まれ、前記オイルの含有量に対する前記カーボンブラック成分の含有量の割合（カーボンブラック成分／オイル比）は、０．９〜１．４である、トレッド用ゴム組成物。
【０００８】
（２）（１）記載のトレッド用ゴム組成物より構成されたトレッドを有するタイヤ。
【発明の効果】
【０００９】
本発明によれば、低シビア路面および高シビア路面における優れたグリップ性能を両立させたタイヤ得るためのトレッド用ゴム組成物、および、低シビア路面および高シビア路面における優れたグリップ性能を両立させたタイヤを提供することができる。
【発明を実施するための形態】
【００１０】
＜トレッド用ゴム組成物＞
本発明の一実施形態のトレッド用ゴム組成物（以下、ゴム組成物ともいう）は、スチレンブタジエンゴム（ＳＢＲ）成分を９５質量％以上含むゴム成分と、カーボンブラック成分と、オイルとを含む。ＳＢＲ成分は、ＳＢＲ成分中、スチレン含量が２３〜３８質量％、ビニル含量が３０〜４０質量％、重量平均分子量が８５万〜１１０万、重量平均分子量と数平均分子量との比（Ｍｗ／Ｍｎ）が１．８〜２．８であるＳＢＲが７５質量％以上含まれる。カーボンブラック成分は、１００質量部のゴム成分に対し、窒素吸着比表面積が１８０〜２５０（ｍ2／ｇ）であるカーボンブラックが１４０質量部以上含まれる。オイルは、１００質量部の前記ゴム成分に対し、９０〜１６０質量部含まれる。オイルの含有量に対するカーボンブラック成分の含有量の割合（カーボンブラック成分／オイル比）は、０．９〜１．４である。
【００１１】
このように、本実施形態のゴム組成物は、上記配合であることにより、低温低歪領域において柔らかく、かつ、高温高歪領域において硬くなるよう物性が調整され得る。すなわち、カーボンブラック成分として、上記した窒素吸着比表面積を有する大粒径のカーボンブラックが多量に配合されていることにより、高温高歪領域における硬さが確保されていると考えられる。また、ゴム組成物は、分子量分布の狭い上記ＳＢＲと、多量の軟化剤成分（オイル）とが配合されていることにより、低温低歪領域において硬さが柔らげられると考えられる。さらに、ゴム組成物は、ＳＢＲのスチレン含量が少なくなるよう調整されていることにより、スチレンの自己凝集が抑制される。これにより、スチレンは、上記した大粒径のカーボンブラックとの結合点が増え、高温高歪領域におけるポリマーとカーボンブラックとの間の相互作用が維持され、硬さが維持されると考えられる。また、ゴム組成物は、低温低歪領域において、ゴムとしての柔らかさと多量の軟化剤（オイル）により、ポリマー鎖同士の凝集が緩和され、路面との実接触面積が増すと考えられる。
【００１２】
（ゴム成分）
ゴム成分は、ＳＢＲ成分を９５質量％以上含んでいればよく、９７質量％以上含むことが好ましく、１００質量％であることがより好ましい。ＳＢＲ成分の含有量が９５質量％未満である場合、ゴム組成物は、グリップ性能が劣りやすい傾向がある。ゴム成分は、本実施形態のゴム組成物を用いて得られるタイヤにおいて、優れたグリップ性能が示される点から、ＳＢＲ成分からなることが好ましい。
【００１３】
ゴム成分は、ＳＢＲ成分以外の他のゴム成分を含む場合、他のゴム成分は特に限定されない。一例を挙げると、他のゴム成分は、天然ゴム（ＮＲ）、イソプレンゴム（ＩＲ）、ブタジエンゴム（ＢＲ）、スチレンイソプレンブタジエンゴム（ＳＩＢＲ）、エチレンプロピレンジエンゴム（ＥＰＤＭ）、クロロプレンゴム（ＣＲ）、アクリロニトリルブタジエンゴム（ＮＢＲ）、ブチルゴム（ＩＩＲ）等である。他のゴム成分は、併用されてもよい。
【００１４】
・ＳＢＲ成分
本実施形態のＳＢＲ成分は、ＳＢＲ成分１００質量部に対して、スチレン含量が２３〜３８質量％、ビニル含量が３０〜４０質量％、重量平均分子量が８５万〜１１０万、重量平均分子量と数平均分子量との比（Ｍｗ／Ｍｎ）が１．８〜２．８であるＳＢＲ（以下、特定ＳＢＲという）が７５質量％以上含まれることを特徴とする。
【００１５】
特定ＳＢＲにおいて、スチレン含量は、２３質量％以上であればよく、２５質量％以上であることが好ましく、２８質量％以上であることがより好ましい。また、スチレン含量は、３８質量％以下であればよく、３７質量％以下であることが好ましく、３６質量％以下であることがより好ましい。スチレン含量が２３質量％未満である場合、発熱が低下し、グリップ性能が劣りやすく、柔らかくなる傾向がある。一方、スチレン含量が３８質量％を超える場合、発熱が上昇し、グリップ性能が向上するが硬くなる傾向がある。なお、本実施形態において、ＳＢＲのスチレン含量は、Ｈ1−ＮＭＲ測定により算出され得る。
【００１６】
特定ＳＢＲにおいて、ビニル含量は、３０質量％以上であればよく、３２質量％以上であることが好ましく、３３質量％以上であることがより好ましい。また、ビニル含量は、４０質量％以下であればよく、３８質量％以下であることが好ましく、３７質量％以下であることがより好ましい。ビニル含量が３０質量％未満である場合、グリップ性能が向上するが、耐摩耗性が低下する傾向がある。一方、ビニル含量が４０質量％を超える場合、グリップ性能が劣る傾向がある。なお、本実施形態において、なお、本実施形態において、ＳＢＲのビニル含量（１，２−結合ブタジエン単位量）は、赤外吸収スペクトル分析法によって測定され得る。
【００１７】
特定ＳＢＲの重量平均分子量（Ｍｗ）は、８５万以上であればよく、９０万以上であることが好ましく、９５万以上であることがより好ましい。また、特定ＳＢＲのＭｗは、１１０万以下であればよく、１０８万以下であることが好ましく、１０５万以下であることがより好ましい。Ｍｗが８５万未満である場合、加工性が向上するが、耐摩耗性能が劣る傾向がある。また、Ｍｗが１１０万を超える場合、耐摩耗性能が向上するが、加工性が劣る傾向がある。なお、本実施形態において、Ｍｗ（および後述する数平均分子量（Ｍｎ））は、たとえば、ゲル浸透クロマトグラフィー（ＧＰＣ）で測定したポリスチレン換算値として算出され得る。
【００１８】
特定ＳＢＲは、ＭｗとＭｎとの比（Ｍｗ／Ｍｎ）が１．８以上であることが好ましく、１．９以上であることがより好ましく、２．０以上であることがさらに好ましい。また、比（Ｍｗ／Ｍｎ）は、２．８以下であればよく、２．６以下であることが好ましく、２．４以下であることがより好ましい。比（Ｍｗ／Ｍｎ）が１．８未満である場合、温度依存性が向上するが、グリップ性能が劣る傾向がある。また、比（Ｍｗ／Ｍｎ）が２．８を超える場合、グリップ性能が向上するが、温度依存性が劣る傾向がある。
【００１９】
特定ＳＢＲの数平均分子量（Ｍｎ）は、上記比（Ｍｗ／Ｍｎ）が１．４〜２．４となる限りにおいて特に限定されない。一例を挙げると、Ｍｎは、２９万以上であることが好ましく、３５万以上であることがより好ましい。また、Ｍｎは７０万以下であることが好ましく、６５万以下であることがより好ましい。Ｍｎが上記範囲内であることにより、得られるゴム組成物は、温度依存性とグリップ性能とがバランスよく両立されやすい。
【００２０】
特定ＳＢＲの種類は特に限定されない。一例を挙げると、ＳＢＲは、溶液重合ＳＢＲ（Ｓ−ＳＢＲ）、乳化重合ＳＢＲ（Ｅ−ＳＢＲ）、これらの変性ＳＢＲ（変性Ｓ−ＳＢＲ、変性Ｅ−ＳＢＲ）等である。変性ＳＢＲは特に限定されない。一例を挙げると、変性ＳＢＲは、末端または主鎖が変性されたＳＢＲ、スズ、ケイ素化合物等でカップリングされた変性ＳＢＲ（縮合物、分岐構造を有するもの等）、水素添加されたＳＢＲ（水添Ｓ−ＳＢＲ、水添Ｅ−ＳＢＲ）等である。これらの中でも、ＳＢＲは、Ｓ−ＳＢＲが好ましい。また、特定ＳＢＲは、油展されていてもよい。
【００２１】
特定ＳＢＲの含有量は、ＳＢＲ成分１００質量％中、７５質量％以上であればよく、８０質量％以上であることが好ましく、８５質量％以上であることがより好ましい。なお、特定ＳＢＲの含有量の上限は特に限定されない。特定ＳＢＲの含有量は、ＳＢＲ成分中、１００質量％であってもよい。特定ＳＢＲが７５質量％未満である場合、ゴム組成物は、グリップ性能が劣る傾向がある。
【００２２】
（カーボンブラック成分）
本実施形態のカーボンブラック成分は、１００質量部のゴム成分に対し、窒素吸着比表面積（Ｎ2ＳＡ）が１８０〜２５０（ｍ2／ｇ）であるカーボンブラック（以下、特定カーボンブラックという）を１４０質量部以上含むことを特徴とする。
【００２３】
特定カーボンブラックのＮ2ＳＡは、１８０（ｍ2／ｇ）以上であればよく、１８５（ｍ2／ｇ）以上であることがより好ましく、１９０（ｍ2／ｇ）以上であることがさらに好ましい。また、特定カーボンブラックのＮ2ＳＡは、２５０（ｍ2／ｇ）以下であることが好ましく、２４０（ｍ2／ｇ）以下であることがより好ましく、２３０（ｍ2／ｇ）以下であることがさらに好ましい。Ｎ2ＳＡが１８０（ｍ2／ｇ）未満である場合、ゴム組成物は、柔らかくなり、低シビア路面におけるグリップ性能が向上するが、高シビア路面におけるグリップ性能が劣る傾向がある。一方、Ｎ2ＳＡが２５０（ｍ2／ｇ）を超える場合、ゴム組成物は、硬くなり、高シビア路面におけるグリップ性能が向上するが、低シビア路面におけるグリップ性能が劣る傾向がある。なお、本実施形態において、Ｎ2ＳＡは、ＪＩＳ  Ｋ  ６２１７−２：２００１に準拠して測定され得る。
【００２４】
特定カーボンブラックの含有量は、ゴム成分１００質量部に対し、１４０質量部以上であればよく、１４５質量部以上であることが好ましい。また、特定カーボンブラックの含有量は、ゴム成分１００質量部に対し、２００質量部以下であることが好ましく、１８０質量部以下であることがより好ましい。特定カーボンブラックの含有量が１４０質量部未満である場合、高シビア路面におけるグリップ性能が劣る傾向がある。
【００２５】
特定カーボンブラックの種類は特に限定されない。一例を挙げると、特定カーボンブラックは、汎用のカーボンブラックであってもよく、オイルファーネス法により製造されたカーボンブラックであってもよい。また、特定カーボンブラックは、コロイダル特性の異なるものが併用されてもよい。
【００２６】
特定カーボンブラックのオイル吸収量（ＯＡＮ）は特に限定されない。一例を挙げると、ＯＡＮは、５０ｍＬ／１００ｇ以上であることが好ましく、１００ｍＬ／１００ｇ以上であることがより好ましい。また、ＯＡＮは、２５０ｍＬ／１００ｇ以下であることが好ましく、２００ｍＬ／１００ｇ以下であることがより好ましい。ＯＡＮが５０ｍＬ／１００ｇ以上であることにより、得られるタイヤにおいて、充分な耐摩耗性が示されやすい。一方、ＯＡＮが２５０ｍＬ／１００ｇ以下であることにより、得られるタイヤにおいて、充分なグリップ性能が示されやすい。なお、特定カーボンブラックのＯＡＮは、たとえばＪＩＳ  Ｋ６２１７−４  ２００８に準拠して測定され得る。
【００２７】
（オイル）
本実施形態のゴム組成物は、１００質量部のゴム成分に対し、９０〜１６０質量部となるようオイルが含まれる。オイルの含有量は、ゴム成分１００質量部に対し、９０質量部以上であればよく、１００質量部以上であることが好ましく、１１０質量部以上であることがより好ましい。また、オイルの含有量は、ゴム成分１００質量部に対し、１６０質量部以下であればよく、１５０質量部以下であることが好ましく、１４０質量部以下であることがより好ましい。オイルの含有量が９０質量部未満である場合、高温路面におけるグリップ性能が向上するが、低温路面でグリップ性能が悪化する傾向がある。一方、オイルの含有量が１６０質量部を超える場合、低温路面におけるグリップ性能が向上するが、高温路面でグリップ性能が悪化する傾向がある。
【００２８】
オイルの種類は特に限定されない。一例を挙げると、オイルは、ナフテンオイル、アロマオイル、プロセスオイル、パラフィンオイル等の鉱物油等である。オイルは、併用されてもよい。
【００２９】
本実施形態のゴム組成物は、オイルの含有量に対するカーボンブラック成分の含有量の割合（カーボンブラック成分／オイル比）が、０．９〜１．４である。カーボンブラック成分／オイル比は、０．９以上であればよく、１．０以上であることが好ましく、１．１以上であることがより好ましい。また、カーボンブラック成分／オイル比は、１．４以下であればよく、１．３以下であることが好ましく、１．２以下であることがより好ましい。カーボンブラック成分／オイル比が０．９未満である場合、低シビア路面におけるグリップ性能が向上するが、高シビア路面におけるグリップ性能が劣る傾向がある。一方、カーボンブラック成分／オイル比が１．４を超える場合、高シビア路面におけるグリップ性能が向上するが、低シビア路面におけるグリップ性能が劣る傾向がある。
【００３０】
以上の本実施形態のゴム組成物は、上記成分を上記含有量にて含有していることにより、低シビア路面および高シビア路面におけるグリップ性能がいずれも優れる。本実施形態において、低シビア路面におけるグリップ性能は、たとえば低温Ｅ＊に基づいて評価し得る。すなわち、低温Ｅ＊は、たとえば、粘弾性スペクトロメータＶＥＳ（（株）岩本製作所製）を用いて、温度−４０℃、周波数１０Ｈｚ、初期歪１０％および動歪２％の条件下で測定されるゴム組成物の複素弾性率（Ｅ＊）である。このＥ＊が小さいほど、低温環境（−４０℃）における硬度が低く、割れが発生しにくいことを示す。
【００３１】
一方、本実施形態において、高シビア路面におけるグリップ性能は、たとえば高温Ｅ＊に基づいて評価し得る。すなわち、高温Ｅ＊は、たとえば、粘弾性スペクトロメータＶＥＳ（（株）岩本製作所製）を用いて、温度５０℃、周波数１０Ｈｚ、初期歪０．３％および動歪５％の条件下で測定されるゴム組成物の複素弾性率（Ｅ＊）である。このＥ＊が大きいほど、高温環境（５０℃）における硬度が高く、割れが発生しにくいことを示す。
【００３２】
（任意成分）
次に、本実施形態のゴム組成物において、好適に配合される任意成分について説明する。本実施形態のゴム組成物は、上記した成分に加え、ゴム組成物の製造に一般に使用される他の成分が任意で配合され得る。一例を挙げると、このような任意成分は、充填剤、シランカップリング剤、軟化剤、ステアリン酸、酸化亜鉛、各種老化防止剤、ワックス、加硫剤、加硫促進剤等である。
【００３３】
・充填剤
充填剤は特に限定されない。充填剤は、従来、タイヤ用ゴム組成物において汎用されている各種充填剤から任意に選択して用いられ得る。一例を挙げると、充填剤は、カーボンブラック（ただし、上記した特定カーボンブラックを除く）、シリカ、炭酸カルシウム、セリサイト、水酸化アルミニウム、炭酸マグネシウム、酸化チタン、クレー、タルク、酸化マグネシウム等である。充填剤は、併用されてもよい。これらの中でも、充填剤は、得られるタイヤにおいて、優れたグリップ性能および耐摩耗性が得られる点から、カーボンブラック、シリカ、水酸化アルミニウムからなる群から選択される少なくとも１以上の無機充填剤を含むことが好ましく、カーボンブラックを含むことがより好ましい。
【００３４】
充填剤としてカーボンブラック（ただし、上記した特定カーボンブラックを除く）が用いられる場合、カーボンブラックは特に限定されない。一例を挙げると、カーボンブラックは、汎用のカーボンブラックであってもよく、オイルファーネス法により製造されたカーボンブラックであってもよい。また、カーボンブラックは、コロイダル特性の異なるものが併用されてもよい。
【００３５】
カーボンブラックの窒素吸着比表面積（Ｎ2ＳＡ）は特に限定されない。一例を挙げると、カーボンブラックのＮ2ＳＡは、１００（ｍ2／ｇ）以上であることが好ましく、１０５（ｍ2／ｇ）以上であることがより好ましく、１１０（ｍ2／ｇ）以上であることがさらに好ましい。また、カーボンブラックのＮ2ＳＡは、２９０（ｍ2／ｇ）以下であることが好ましく、２７０（ｍ2／ｇ）以下であることがより好ましく、２５０（ｍ2／ｇ）以下であることがさらに好ましい。カーボンブラックのＮ2ＳＡが１００（ｍ2／ｇ）以上であることにより、得られるタイヤにおいて、充分なグリップ性能が示されやすい。一方、カーボンブラックのＮ2ＳＡが６００（ｍ2／ｇ）以下であることにより、カーボンブラックは、ゴム組成物中で分散されやすく、得られるタイヤの耐摩耗性が充分に示されやすい。
【００３６】
カーボンブラックのオイル吸収量（ＯＡＮ）は特に限定されない。一例を挙げると、ＯＡＮは、５０ｍＬ／１００ｇ以上であることが好ましく、１００ｍＬ／１００ｇ以上であることがより好ましい。また、ＯＡＮは、２５０ｍＬ／１００ｇ以下であることが好ましく、２００ｍＬ／１００ｇ以下であることがより好ましく、１３５ｍＬ／１００ｇ以下であることがさらに好ましい。ＯＡＮが５０ｍＬ／１００ｇ以上であることにより、得られるタイヤにおいて、充分な耐摩耗性が示されやすい。一方、ＯＡＮが２５０ｍＬ／１００ｇ以下であることにより、得られるタイヤにおいて、充分なグリップ性能が示されやすい。
【００３７】
充填剤としてシリカが用いられる場合、シリカは特に限定されない。一例を挙げると、シリカは、湿式シリカ(含水ケイ酸)、乾式シリカ(無水ケイ酸)、ケイ酸カルシウム、ケイ酸アルミニウム等である。これらの中でも、シリカは、湿式シリカであることが好ましい。シリカは、併用されてもよい。
【００３８】
シリカの窒素吸着比表面積（Ｎ2ＳＡ）は特に限定されない。一例を挙げると、シリカのＮ2ＳＡは、８０（ｍ2／ｇ）以上であることが好ましく、１００（ｍ2／ｇ）以上であることがより好ましく、１１０（ｍ2／ｇ）以上であることがさらに好ましい。また、シリカのＮ2ＳＡは、２５０（ｍ2／ｇ）以下であることが好ましく、２３５（ｍ2／ｇ）以下であることがより好ましく、２２０（ｍ2／ｇ）以下であることがさらに好ましい。シリカのＮ2ＳＡが８０（ｍ2／ｇ）以上であることにより、得られるタイヤにおいて、充分な耐久性が得られやすい。また、シリカのＮ2ＳＡが２５０（ｍ2／ｇ）以下であることにより、シリカは、ゴム組成物中で分散されやすく、ゴム組成物は加工されやすい。なお、本実施形態において、シリカのＮ2ＳＡは、ＡＳＴＭ  Ｄ３０３７−８１に準じてＢＥＴ法で測定され得る。
【００３９】
充填剤として水酸化アルミニウムが用いられる場合、水酸化アルミニウムは特に限定されない。水酸化アルミニウムの平均粒子径は、０．６９μｍ以下であることが好ましく、０．６５μｍ以下であることがより好ましく、０．６２μｍ以下であることがさらに好ましい。また、水酸化アルミニウムの平均粒子径は、０．２０μｍ以上であることが好ましく、０．２５μｍ以上であることがより好ましい。水酸化アルミニウムの平均粒子径が上記範囲内であることにより、本実施形態のゴム組成物を用いて得られるタイヤにおいて、良好な耐摩耗性およびグリップ性能が示されやすい。なお、水酸化アルミニウムの平均粒子径は、数平均粒子径であり、たとえば透過型電子顕微鏡により測定され得る。
【００４０】
水酸化アルミニウムの窒素吸着比表面積（Ｎ2ＳＡ）は特に限定されない。一例を挙げると、水酸化アルミニウムのＮ2ＳＡは、１０（ｍ2／ｇ）以上であることが好ましく、１２（ｍ2／ｇ）以上であることがより好ましく、１４（ｍ2／ｇ）以上であることがさらに好ましい。また、水酸化アルミニウムのＮ2ＳＡは、１１０（ｍ2／ｇ）以下であることが好ましく、１００（ｍ2／ｇ）以下であることがより好ましく、９０（ｍ2／ｇ）以下であることがさらに好ましい。水酸化アルミニウムのＮ2ＳＡが上記範囲内であることにより、本実施形態のゴム組成物を用いて得られるタイヤにおいて、良好な耐摩耗性およびグリップ性能が示されやすい。
【００４１】
本実施形態のゴム組成物において、充填剤の含有量は、ゴム成分１００質量部に対し、１０質量部以上であることが好ましく、３０質量部以上であることがより好ましい。また、充填剤は、ゴム成分１００質量部に対し、１８０質量部以下であることが好ましく、１５０質量部以下であることがより好ましい。充填剤が上記配合割合となるよう含有されることにより、得られるタイヤは、優れたグリップ性能と、耐摩耗性とが両立されやすい。
【００４２】
・シランカップリング剤
充填剤としてシリカが用いられる場合、シリカと、シランカップリング剤とが併用されることが好ましい。シランカップリング剤は特に限定されない。シランカップリング剤は、ゴム工業において、従来シリカと併用される任意のシランカップリング剤であってもよい。一例を挙げると、シランカップリング剤は、ビス（３−トリエトキシシリルプロピル）ジスルフィド、ビス（３−トリエトキシシリルプロピル）テトラスルフィド等のスルフィド系シランカップリング剤、３−メルカプトプロピルトリメトキシシラン、Ｍｏｍｅｎｔｉｖｅ社から製造販売されているメルカプト系シランカップリング剤（メルカプト基を有するシランカップリング剤）、ビニルトリエトキシシラン等のビニル系、３−アミノプロピルトリエトキシシラン等のアミノ系シランカップリング剤、γ−グリシドキシプロピルトリエトキシシラン等のグリシドキシ系シランカップリング剤、３−ニトロプロピルトリメトキシシラン等のニトロ系シランカップリング剤、３−クロロプロピルトリメトキシシラン等のクロロ系シランカップリング剤等である。シランカップリング剤は、併用されてもよい。
【００４３】
シランカップリング剤が併用される場合、シランカップリング剤の含有量は、シリカ１００質量部に対して、４．０質量部以上であることが好ましく、６．０質量部以上であることがより好ましい。また、シランカップリング剤の含有量は、シリカ１００質量部に対して、１２質量部以下であることが好ましく、１０質量部以下であることがより好ましい。シランカップリング剤の含有量が４．０質量部以上であることにより、ゴム組成物における充填剤の分散性が良好となり得る。また、シランカップリング剤の含有量が１２質量部以下であることにより、ゴム組成物中に充填剤が良好に分散され、得られるタイヤの補強性が向上しやすい。
【００４４】
・軟化剤
軟化剤は特に限定されない。軟化剤は、従来、タイヤ用ゴム組成物において汎用されている各種軟化剤から任意に選択して用いられ得る。一例を挙げると、軟化剤は、粘着樹脂、液状ポリマー等である。
【００４５】
粘着樹脂は特に限定されない。一例を挙げると、粘着樹脂は、従来、タイヤ用ゴム組成物において汎用されている芳香族石油樹脂等である。芳香族石油樹脂の種類は特に限定されない。一例を挙げると、芳香族石油樹脂は、フェノール系樹脂、クマロンインデン樹脂、テルペン樹脂、スチレン樹脂、アクリル樹脂、ロジン樹脂、ジシクロペンタジエン樹脂（ＤＣＰＤ樹脂）等である。芳香族石油樹脂は、併用されてもよい。フェノール系樹脂は、ＢＡＳＦ社、田岡化学工業（株）等によって製造販売されるものが例示される。クマロンインデン樹脂は、日塗化学（株）、新日鉄化学（株）、新日本石油化学（株）等によって製造販売されるものが例示される。スチレン樹脂は、Ａｒｉｚｏｎａ  ｃｈｅｍｉｃａｌ社等によって製造販売されるものが例示される。テルペン樹脂は、Ａｒｉｚｏｎａ  ｃｈｅｍｉｃａｌ社、ヤスハラケミカル（株）等によって製造販売されるものが例示される。これらの中でも、芳香族石油樹脂は、得られるタイヤにおいて、走行中のグリップ性能がより優れる点から、フェノール系樹脂、クマロンインデン樹脂、テルペン樹脂、アクリル樹脂が含まれることが好ましい。
【００４６】
芳香族石油樹脂のＭｗは、３００以上であることが好ましく、５００以上であることがより好ましい。また、芳香族石油樹脂のＭｗは、１００００以下であることが好ましく、６０００以下であることがより好ましい。芳香族石油樹脂のＭｗが５００以上であることにより、得られるタイヤは、発熱しやすく、グリップ性能が向上し得る。一方、芳香族石油樹脂のＭｗが６０００以下であることにより、得られるタイヤは、相溶性が向上し、グリップ性能が向上し得る。
【００４７】
芳香族石油樹脂の含有量は、ゴム成分１００質量部に対して、２０質量部以上であることが好ましく、３０質量部以上であることがより好ましい。また、芳香族石油樹脂の含有量は、ゴム成分１００質量部に対して、５０質量部以下であることが好ましく、４０質量部以下であることがより好ましい。芳香族石油樹脂の含有量が２０質量部以上であることにより、得られるタイヤは、走行中のグリップ性能が向上しやすい。一方、芳香族石油樹脂の含有量が１００質量部以下であることにより、得られるタイヤは、充分な耐摩耗性が示されやすい。
【００４８】
芳香族石油樹脂の軟化点は特に限定されない。一例を挙げると、軟化点は、６０℃以上であることが好ましく、８０℃以上であることがより好ましい。また、軟化点は、１７０℃以下であることが好ましく、１６０℃以下であることがより好ましい。軟化点が６０℃以上であることにより、得られるタイヤは、走行中における優れたグリップ性能が示されやすい。また、軟化点が１７０℃以下であることにより、得られるタイヤは、低シビア路面における優れたグリップ性能が示されやすい。なお、本実施形態において、軟化点は、ＪＩＳ  Ｋ  ６２２０−１：２００１に規定される軟化点を環球式軟化点測定装置で測定し、球が降下した温度として定義され得る。
【００４９】
液状ポリマーは特に限定されない。一例を挙げると、液状ポリマーは、液状スチレンブタジエンポリマー、液状ブタジエンポリマー、液状イソプレンポリマー、液状スチレンイソプレンポリマー等である。液状ポリマーは、併用されてもよい。これらの中でも、液状ポリマーは、得られるタイヤにおいて、グリップ性能および耐久性がバランスよく両立されやすい点から、スチレンブタジエンポリマーであることが好ましい。
【００５０】
スチレンブタジエンポリマーのＭｗは、１２０万以下であることが好ましく、１１０万以下であることがより好ましい。また、スチレンブタジエンポリマーのＭｗは、９０万以上であることが好ましく、１００万以上であることがより好ましい。Ｍｗが上記範囲内であることにより、得られるタイヤは、グリップ性能および耐摩耗性がバランスよく両立されやすい。
【００５１】
スチレンブタジエンポリマーは、水素添加された水添スチレンブタジエンポリマーであることが好ましい。これにより、得られるタイヤは、耐摩耗性およびグリップ性能がバランスよく両立されやすい。スチレンブタジエンポリマーの水添率は特に限定されない。一例を挙げると、スチレンブタジエンポリマーの水添率は、５０％以上である。
【００５２】
液状ポリマーが含有される場合、液状ポリマーの含有量は特に限定されない。一例を挙げると、液状ポリマーの含有量は、ゴム成分１００質量部に対し、５質量部以上であることが好ましく、１５質量部以上であることがより好ましい。また、液状ポリマーの含有量は、ゴム成分１００質量部に対し、５０質量部以下であることが好ましく、４５質量部以下であることがより好ましい。液状ポリマーの含有量が上記範囲内であることにより、得られるタイヤは、耐摩耗性が優れる。
【００５３】
・老化防止剤
老化防止剤は特に限定されない。老化防止剤は、従来、タイヤ用ゴム組成物において汎用されている各種老化防止剤から任意に選択して用いられ得る。一例を挙げると、老化防止剤は、キノリン系老化防止剤、キノン系老化防止剤、フェノール系老化防止剤、フェニレンジアミン系老化防止剤等である。老化防止剤は、併用されてもよい。
【００５４】
老化防止剤が含有される場合、老化防止剤の含有量は特に限定されない。一例を挙げると、老化防止剤の含有量は、ゴム成分１００質量部に対し、０．５質量部以上であることが好ましく、０．８質量部以上であることがより好ましい。また、老化防止剤の含有量は、ゴム成分１００質量部に対し、５．０質量部以下であることが好ましく、３．０質量部以下であることがより好ましく、２．５質量部以下であることがさらに好ましい。老化防止剤の含有量が上記範囲内である場合、充填剤は、良好に分散されやすい。また、得られるゴム組成物は、混練されやすい。
【００５５】
・加硫剤
加硫剤は特に限定されない。一例を挙げると、加硫剤は、硫黄、カプロラクタムジスルフィド等の硫黄含有化合物である。加硫剤としての硫黄は、粉末硫黄、沈降硫黄、コロイド硫黄、不溶性硫黄、オイル処理硫黄等である。加硫剤は、併用されてもよい。
【００５６】
加硫剤の含有量は特に限定されない。一例を挙げると、加硫剤の含有量は、ゴム成分１００質量部に対し、０．５質量部以上であることが好ましく、０．６質量部以上であることがより好ましい。また、加硫剤の含有量は、ゴム成分１００質量部に対し、３質量部以下であることが好ましく、２質量部以下であることがより好ましい。加硫剤の含有量が０．５質量部以上であることにより、ゴム組成物は、良好な加硫反応が進行されやすい。また、加硫剤の含有量が３質量部以下であることにより、得られるタイヤは、グリップ性能および耐摩耗性がバランスよく両立されやすい。
【００５７】
・加硫促進剤
加硫促進剤は特に限定されない。一例を挙げると、加硫促進剤は、グアニジン系加硫促進剤、アルデヒド−アミン系加硫促進剤、アルデヒド−アンモニア系加硫促進剤、チアゾール系加硫促進剤、スルフェンアミド系加硫促進剤、チオ尿素系加硫促進剤、チウラム系加硫促進剤、ジチオカルバメート系加硫促進剤、ザンデート系加硫促進剤等である。これらの中でも、得られるタイヤにおいて、グリップ性能および耐摩耗性がバランスよく両立されやすい点から、加硫促進剤は、ベンゾチアゾリルスルフィド基を有する加硫促進剤であることが好ましい。
【００５８】
ベンゾチアゾリルスルフィド基を有する加硫促進剤は特に限定されない。一例を挙げると、ベンゾチアゾリルスルフィド基を有する加硫促進剤は、Ｎ−ｔｅｒｔ−ブチル−２−ベンゾチアゾリルスルフェンアミド（ＴＢＢＳ）、Ｎ−シクロヘキシル−２−ベンゾチアゾリルスルフェンアミド（ＣＢＳ）、Ｎ，Ｎ−ジシクロヘキシル−２−ベンゾチアゾリルスルフェンアミド（ＤＣＢＳ）、Ｎ，Ｎ−ジイソプロピル−２−ベンゾチアゾールスルフェンアミド、Ｎ，Ｎ−ジ（２−エチルヘキシル）−２−ベンゾチアゾリルスルフェンアミド（ＢＥＨＺ）、Ｎ，Ｎ−ジ（２−メチルヘキシル）−２−ベンゾチアゾリルスルフェンアミド（ＢＭＨＺ）、Ｎ−エチル−Ｎ−ｔ−ブチルベンゾチアゾール−２−スルフェンアミド（ＥＴＺ）等のスルフェンアミド系加硫促進剤、Ｎ−ｔｅｒｔ−ブチル−２−ベンゾチアゾリルスルフェンイミド（ＴＢＳＩ）、ジ−２−ベンゾチアゾリルジスルフィド（ＤＭ）等である。
【００５９】
加硫促進剤の含有量は特に限定されない。一例を挙げると、加硫促進剤の含有量は、ゴム成分１００質量部に対し、０．５質量部以上であることが好ましく、１．０質量部以上であることがより好ましい。また、加硫促進剤の含有量は、ゴム成分１００質量部に対し、１０質量部以下であることが好ましく、５質量部以下であることがより好ましい。加硫促進剤の含有量が０．５質量部以上であることにより、ゴム組成物は、加硫時に充分な加硫速度が得られやすい。また、加硫促進剤の含有量が１０質量部以下であることにより、得られるタイヤは、ブルーミングが生じにくい。
【００６０】
＜ゴム組成物およびタイヤの製造方法＞
本実施形態のゴム組成物は、一般的な方法により製造され得る。一例を挙げると、ゴム組成物は、バンバリーミキサー、ニーダー、オープンロール等の、ゴム工業において一般的に使用される公知の混練機が使用され、上記した各成分のうち、加硫剤および加硫促進剤以外の成分が混練りされ、これに、加硫剤および加硫促進剤が加えられてさらに混練りされる。
【００６１】
本実施形態のタイヤは、上記ゴム組成物を用いて、一般的な方法により製造され得る。一例を挙げると、未加硫の段階で各タイヤ部材の形状（たとえばトレッド部の形状）にあわせて上記ゴム組成物を押出し加工し、タイヤ成型機上で他のタイヤ部材とともに貼り合わせ、次いで、汎用の方法にて成型することにより未加硫タイヤを得て、その後、加硫機中で加熱加圧することにより製造され得る。
【実施例】
【００６２】
実施例に基づいて本発明を具体的に説明する。本発明は、これら実施例に限定されない。
【００６３】
実施例および比較例で使用した各種薬品を以下に示す。
（ＳＢＲ成分）
ＳＢＲ１：後述のＳＢＲ１の製造方法により調製した特定ＳＢＲ（油展（ゴム固形分１００質量部に対してオイル分が３７．５質量部含まれる）、スチレン含量：３３質量％、ビニル含量：３５質量％、Ｍｗ：８８．２万、Ｍｗ／Ｍｎ：１．６）
ＳＢＲ２：ＳＢＲ１と同様の材料を用い、製造方法を適宜調整して作製した。溶液重合スチレンブタジエンゴム、Ｔｇ：−４℃、スチレン含量：４３質量％、ビニル含量：４０質量％、Ｍｗ：１２０万、Ｍｗ／Ｍｎ：１．９、油展（ゴム固形分１００質量部に対してオイル分が４４．０質量部含まれる）
ＳＢＲ３：ＳＢＲ１と同様の材料を用い、製造方法を適宜調整して作製した。溶液重合スチレンブタジエンゴム、Ｔｇ：−３４℃、スチレン含量：３９質量％、ビニル含量：４０質量％、Ｍｗ：８４万、Ｍｗ／Ｍｎ：１．３、油展（ゴム固形分１００質量部に対してオイル分が３７．５質量部含まれる）
（カーボンブラック成分）
カーボンブラック１：Ｎ2ＳＡ１１４ｍ2／ｇ
カーボンブラック２：Ｎ2ＳＡ７８ｍ2／ｇ
カーボンブラック３：Ｎ2ＳＡ：４０ｍ2／ｇ
（オイル）
オイル：ダイアナプロセスＮＨ−７０Ｓ（出光興産（株）製、プロセスオイル）
（その他）
硫黄：粉末硫黄（軽井沢硫黄（株）製、加硫剤）
促進剤：ノクセラーＤＭ（大内新興化学（株）製、加硫促進剤）
【００６４】
ＳＢＲ１の製造方法において用いた各種薬品を以下に示す。
シクロヘキサン：関東化学（株）製
スチレン：関東化学（株）製
ブタジエン：高千穂化学工業（株）製
テトラメチルエチレンジアミン（ＴＭＥＤＡ）：Ｎ，Ｎ，Ｎ’，Ｎ’−テトラメチルエチレンジアミン、関東化学（株）製
ｎ−ブチルリチウム：関東化学（株）製
メタノール：関東化学（株）製
【００６５】
＜ＳＢＲ１の製造方法＞
攪拌機付きオートクレーブに、シクロヘキサン１２０００ｇ、スチレン３５０ｇおよびブタジエン３６０ｇを入れ、これにＴＭＥＤＡ３．５ミリモルおよびｎ−ブチルリチウム１１ミリモルを加えて５０℃で重合した。重合開始１０分後に、残部のブタジエン３４０ｇをオートクレーブに連続的に添加した。重合転化率１００％になったことを確認してから、生成重合体の活性末端（Ｌｉ）に対して等モルのメタノールを添加して重合を停止し、ＳＢＲ１を得た。また、ＳＢＲ１は、常法により、上記オイル分が含まれるよう後入れした。
【００６６】
（実施例１〜４および比較例１〜８）
以下の表１に示される配合処方にしたがい、１．７Ｌの密閉型バンバリーミキサーを用いて、加硫剤および加硫促進剤以外の薬品を排出温度１７０℃になるまで５分間混練りし、混練物を得た。得られた混練物を、バンバリーミキサーにより、排出温度１５０℃で４分間、再度混練りした（リミル）。次に、２軸オープンロールを用いて、得られた混練物に加硫剤および加硫促進剤を添加し、４分間、１０５℃になるまで練り込み、未加硫ゴム組成物を得た。得られた未加硫ゴム組成物を所定の形状の口金を備えた押し出し機でタイヤトレッドの形状に押し出し成形し、他のタイヤ部材とともに貼り合わせて未加硫タイヤを形成し、１７０℃の条件下で１２分間プレス加硫することにより、試験用タイヤ（サイズ：１９５／６５Ｒ１５）を製造した。得られた試験用タイヤについて、以下の評価方法にしたがって、低温Ｅ＊指数および高温Ｅ＊指数を評価した。結果を表１に示す。
【００６７】
＜低温Ｅ＊指数＞
粘弾性スペクトロメータＶＥＳ（（株）岩本製作所製）を用いて、温度−４０℃、周波数１０Ｈｚ、初期歪１０％および動歪２％の条件下で、ゴム組成物の複素弾性率（Ｅ＊）を測定し、比較例１を１００として指数表示した。Ｅ＊が小さいほど、低温環境（−４０℃）における硬度が低く、割れが発生しにくいことを示す。
【００６８】
＜高温Ｅ＊指数＞
粘弾性スペクトロメータＶＥＳ（（株）岩本製作所製）を用いて、温度５０℃、周波数１０Ｈｚ、初期歪０．３％および動歪５％の条件下で測定されるゴム組成物の複素弾性率（Ｅ＊）を測定し、比較例１を１００として指数表示した。このＥ＊が大きいほど、高温環境（５０℃）における硬度が高く、割れが発生しにくいことを示す。
【００６９】
＜低シビア路面でのグリップ＞
上記試験用タイヤを車両に装着し、ドライの低μ路面（砂利が残るダート路面、低シビア路面）のテストコースにて１周の実車走行を行った。試験は、門前（石川県）で行い、気温は２６℃であった。その際における操舵時のコントロールの安定性をテストドライバーが評価し、比較例１を１００として指数表示した。数値が高いほど、低シビア路面におけるグリップ性能が優れることを示す。指数が１０５以上であれば良好であると判断した。
【００７０】
＜高シビア路面でのグリップ＞
上記試験用タイヤを車両に装着し、ドライの高μ路面（砂利が掃けた超硬質路面、高シビア路面）のテストコースにて１周の実車走行を行った。試験は、タカタ（広島県）で行い、気温は２６℃であった。その際における操舵時のコントロールの安定性をテストドライバーが評価し、比較例１を１００として指数表示した。数値が高いほど、高シビア路面におけるグリップ性能が優れることを示す。指数が１００以上であれば良好であると判断した。
【００７１】
【表１】
2019056056.tif 000002
【００７２】
表１に示されるように、本発明の実施例１〜４のタイヤは、いずれも比較例１のタイヤと比べ、低温Ｅ＊指数が小さく、かつ、高温Ｅ＊指数が大きくなったことから、割れが発生しにくかった。また。本発明の実施例１〜４のタイヤは、比較例１のタイヤと比べ、低シビア路面および高シビア路面におけるグリップ性能の総合性能がいずれも優れていた。